(57)【要約】【課題】  本発明は、磁気特性を低下させることなく、過酷な温度条件下でも引張強度・伸び等の物性特性に優れたボンド磁石用樹脂組成物を提供することができ、しかも、該ボンド磁石用樹脂組成物を用いて成形した成形品は、耐熱性が向上できる。【解決手段】  少なくとも磁性粉末、バインダー樹脂及びヨウ素化合物からなるボンド磁石用樹脂組成物において、ヨウ素化合物の含有量がバインダー樹脂に対してヨウ素として０．１〜３．５０重量％であるボンド磁石用樹脂組成物及びその成形体である。【選択図】  なし【特許請求の範囲】
【請求項１】
少なくとも磁性粉末、バインダー樹脂及びヨウ素化合物からなるボンド磁石用樹脂組成物において、バインダー樹脂に対してヨウ素化合物をヨウ素として０．１〜３．５０重量％含有することを特徴とするボンド磁石用樹脂組成物。
【請求項２】
少なくとも磁性粉末、バインダー樹脂及びヨウ素化合物からなるボンド磁石用樹脂組成物において、バインダー樹脂を３〜３０重量％含有することを特徴とする請求項１記載のボンド磁石用樹脂組成物。
【請求項３】
少なくとも磁性粉末、バインダー樹脂及びヨウ素化合物からなるボンド磁石用樹脂組成物において、ヨウ素化合物をヨウ素として０．０１〜２重量％含有することを特徴とする請求項１又は２記載のボンド磁石用樹脂組成物。
【請求項４】
ヨウ素化合物が、ヨウ化銅またはヨウ化カリウムであることを特徴とする請求項１乃至３のいずれかに記載のボンド磁石用樹脂組成物。
【請求項５】
請求項１乃至４のいずれかに記載のボンド磁石用樹脂組成物を用いて成形した成形体。
【発明の詳細な説明】
【技術分野】
【０００１】
本発明は、磁気特性を低下させることなく、過酷な環境下でも引張り強度・伸び等の物性特性に優れたボンド磁石用樹脂組成物に関するものであり、該樹脂組成物を用いたボンド磁石成形体に関する。
【背景技術】
【０００２】
周知の通り、ボンド磁石は、焼結磁石に比べ、軽量で寸法精度が良く、複雑な形状も容易に量産化できる等の利点があるため、玩具用、事務機器用、音響機器用、モーター用等の各種用途に広く使用されている。
【０００３】
ボンド磁石に用いられる磁性粉末として、Ｎｄ−Ｆｅ−Ｂ系に代表される希土類磁石粉末やフェライト粒子粉末が知られている。希土類磁石粉末は高い磁気特性を有する反面、価格も高価であって、使用できる用途が制限されている。一方、フェライト粒子粉末は希土類磁石粉末に比べて磁気特性の面では劣っているが、安価であり化学的に安定であるため幅広い用途に用いられている。
【０００４】
ボンド磁石は、一般に、ゴム又はプラスチックス材料と磁性粉末とを混練した後、磁場中で成形するか、或いは機械的手段により成形することにより製造されている。
【０００５】
近年、各種材料や機器の生産性向上、使用時の信頼性向上を含めた高機能化に伴って、使用されるボンド磁石の生産性向上、機械的強度の向上、磁気特性向上を含めた高性能化が求められている。
【０００６】
例えば、コピー機、プリンター等では、マグネットロールが使用されているが、装置の長寿命化、及び、高速回転で用いられるため、機械的強度が高いことが強く要求されている。また、マグネットロールの磁気特性においては、表面磁力の高磁力化とともに、マグネットロール表面の磁力均一性がコピー機、プリンター等から鮮明な画像を得る重要な要素技術として特に要求されているところである。
【０００７】
そこで、フェライト粒子又は希土類磁性粉末等の磁性粉末とバインダー樹脂からなるボンド磁石用樹脂組成物においても、前記要求を満たす材料が要求されている。
【０００８】
これまで、ボンド磁石の機械的強度を向上させるために、ボンド磁石用組成物中に耐疲労性及び耐熱性に優れるポリアミド樹脂又は酸化防止剤を含有することが知られている。
【先行技術文献】
【特許文献】
【０００９】
【特許文献１】特開平２００６−９０９９５号公報
【発明の概要】
【発明が解決しようとする課題】
【００１０】
前記要求を満たすボンド磁石用フェライト粒子粉末および／またはボンド磁石用樹脂組成物は、現在、最も要求されているところであるが、前記要求を十分に満たすものは未だ得られていない。
【００１１】
即ち、前出特許文献１に記載されたボンド磁石は、銅系熱安定剤含有ＰＡ１２を使用しているが、具体的な化合物名及び添加量の記載がなく、また熱衝撃試験の温度条件も本件よりも過酷な環境下で行っていないため、強度面に不安がある。
【００１２】
そこで、本発明は、磁気特性を低下させることなく、過酷な温度条件下でも引張り強度・伸び等の物性特性に優れたボンド磁石用樹脂組成物を得ることを技術的課題とする。
【課題を解決するための手段】
【００１３】
前記技術的課題は、次の通りの本発明によって達成できる。
【００１４】
即ち、本発明は、少なくとも磁性粉末、バインダー樹脂及びヨウ素化合物からなるボンド磁石用樹脂組成物において、バインダー樹脂に対してヨウ素化合物をヨウ素として０．１〜３．５０重量％含有することを特徴とするボンド磁石用樹脂組成物である（本発明１）。
【００１５】
また、本発明は、少なくとも磁性粉末、バインダー樹脂及びヨウ素化合物からなるボンド磁石用樹脂組成物において、バインダー樹脂を３〜３０重量％含有することを特徴とする本発明１記載のボンド磁石用樹脂組成物である（本発明２）。
【００１６】
また、本発明は、少なくとも磁性粉末、バインダー樹脂及びヨウ素化合物からなるボンド磁石用樹脂組成物において、ヨウ素化合物をヨウ素として０．０１〜２重量％含有することを特徴とする請求項１又は２記載のボンド磁石用樹脂組成物である（本発明３）。
【００１７】
また、本発明は、ヨウ素化合物が、ヨウ化銅またはヨウ化カリウムであることを特徴とする本発明１乃至３のいずれかに記載のボンド磁石用樹脂組成物である（本発明４）。
【００１８】
また、本発明は、本発明１〜４のいずれかに記載のボンド磁石用樹脂組成物を用いて成形した成形体である（本発明５）。
【発明の効果】
【００１９】
本発明によれば、Ｂｒ（残留磁束密度）を低下させることなく、しかも、ボンド磁石用樹脂組成物を用いて成形した成形品は、過酷な環境下でも物性特性を維持することが出来るので、ボンド磁石用として好適である。
【発明を実施するための形態】
【００２０】
以下、本発明を詳細に説明する。
【００２１】
本発明に係るボンド磁石用樹脂組成物は、少なくとも磁性粉末、バインダー樹脂及びヨウ素化合物からなるボンド磁石用樹脂組成物において、バインダー樹脂に対するヨウ素化合物の含有量がヨウ素として０．１〜３．５０重量％である。
【００２２】
本発明における磁性粉末は、特に限定されるものではなく、通常、ボンド磁石に用いられる磁性粉末、例えば、フェライト粒子粉末又は希土類磁性粉末を用いることができる。
【００２３】
フェライト粒子粉末は、マグネトプランバイト型フェライト粒子粉末が好ましく、マグネトプランバイト型フェライト粒子粉末は、式ＡＯ・ｎＦｅ２Ｏ３（但し、ＡはＢａ、Ｓｒ又はＢａ−Ｓｒ、ｎ＝５．０〜６．５）で表されるバリウムフェライト粒子粉末、ストロンチウムフェライト粒子粉末、バリウム−ストロンチウムフェライト粒子粉末及びこれらフェライト粒子粉末に０．１〜７．０ｍｏｌ％のＴｉ、Ｍｎ、Ａｌ、Ｌａ、Ｚｎ、Ｂｉ及びＣｏから選ばれた１種又は２種以上の元素を含む粒子粉末である。
【００２４】
フェライト粒子粉末の平均粒子径は１．０〜５．０μｍが好ましく、より好ましくは１．０〜２．０μｍであり、ＢＥＴ比表面積は１〜１０ｍ２／ｇが好ましく、より好ましくは１〜５ｍ２／ｇであり、保磁力ｉＨｃは１１９〜５５７ｋＡ／ｍ（１５００〜７０００Ｏｅ）が好ましく、より好ましくは１１９〜３９８ｋＡ／ｍ（１５００〜５０００Ｏｅ）であり、残留磁化は１００〜３００ｍＴ（１０００〜３０００Ｇ）が好ましく、より好ましくは１００〜２００ｍＴ（１０００〜２０００Ｇ）である。
【００２５】
希土類磁性粉末は、構成元素中に少なくとも一種の希土類元素と少なくとも一種の遷移金属とからなる金属間化合物である。例えば、希土類コバルト系、希土類−鉄−硼素系、希土類−鉄−窒素系等の磁性粉末が挙げられる。特に、希土類−鉄−硼素系磁性粉末や、希土類−鉄−窒素系磁性粉末を用いた場合には、優れた磁気特性を有するボンド磁石が得られる。
【００２６】
希土類磁性粉末の平均粒子径は１〜１２０μｍが好ましく、より好ましくは１〜８０μｍであり、ＢＥＴ比表面積は０．５〜５ｍ２／ｇが好ましく、より好ましくは０．５〜３ｍ２／ｇであり、保磁力ｉＨｃは２３９〜１５９１ｋＡ／ｍ（３．０〜２０ｋＯｅ）が好ましく、より好ましくは３１８〜１１１４ｋＡ／ｍ（４．０〜１５ｋＯｅ）であり、残留磁化は０．３〜１．８ｍＴ（３．０〜１８ｋＧ）が好ましく、より好ましくは０．５〜１．３ｍＴ（５．０〜１３ｋＧ）である。
【００２７】
なお、Ｎｄ−Ｆｅ−Ｂ系磁性粉末はそのまま混練に用いても良い。しかし、Ｎｄ−Ｆｅ−Ｂ系磁性粉末が薄片状粉体の場合、より高い流動性、磁気特性を得るために、ジェットミル、アトマイザー、ボールミル等で粉砕し、平均粒径を１００μｍ以下にすることが望ましい。
【００２８】
ソフトフェライト粒子粉末は、Ｍｎ−Ｚｎフェライト、Ｎｉ−Ｚｎフェライト、Ｎｉ−Ｚｎ−Ｃｕフェライト、Ｍｎ−Ｍｇフェライト、カルボニル鉄粉、センダスト等が挙げられる。また、使用する電磁波の周波数に応じて組成が変更されたソフトフェライトを使用することも出来る。
【００２９】
ソフトフェライト粉末の平均粒子径は１〜１５０μｍ好ましく、より好ましくは１〜５０μｍである。
【００３０】
これらの磁性粉末は、酸化による磁気特性の劣化、樹脂との相溶性及び成形品の強度向上のために、種々の表面処理を行うことが望ましい。
【００３１】
表面処理可能な材料としては、シラン系カップリング剤、チタン系カップリング剤、アルミニウム系カップリング剤、シロキサンポリマー、有機燐酸系表面処理剤、無機燐酸系表面処理剤等が挙げられる。特に、シラン系カップリング剤であらかじめ磁性粉末の表面に処理を施すことで成形品の強度をより向上させることができる。
【００３２】
本発明におけるヨウ素化合物としては、ヨウ化銅、ヨウ化カリウム、ヨウ化マグネシウム及びヨウ化アンモニウムなどがあり、ヨウ素単体であってもよい。上記ヨウ素化合物は一種類用いてもよいし、二種以上を組み合わせてもよい。
【００３３】
本発明に係るボンド磁石用樹脂組成物は、ヨウ素化合物をヨウ素（Ｉ）として０．０１〜２重量％含有することが好ましい。ヨウ素化合物の含有量が０．０１重量％未満の場合、過酷な温度条件下で引張り強度・伸び等の物性向上に効果がない。ヨウ素化合物の含有量が２重量％を超える場合、非磁性成分が増加することにより、流動性及び磁気特性が低下するので好ましくない。好ましいヨウ素化合物の含有量は０．０１５〜１．５重量％であり、より好ましくは０．０２〜１．０重量％、更により好ましくは０．０３〜０．３５重量％である。
【００３４】
バインダー樹脂としては従来のボンド磁石に使用されているものであれば特に制限はなく、ゴム、塩化ビニル樹脂、エチレン−酢酸ビニル共重合体樹脂、エチレンーエチルアクリレート共重合樹脂、ＰＰＳ樹脂、ポリアミド（ナイロン）樹脂、重合脂肪酸系ポリアミド等から用途に応じて選択・使用できるが、成形体の強度と剛性を優先する場合は、ポリアミド樹脂が適切である。また、必要に応じて、ポリアミドエラストマーなど種々のエラストマーを併用してもよい。エラストマーは全バインダー樹脂（エラストマーを含む）に対する重量比が１０〜５０が好ましい。
【００３５】
本発明に係るボンド磁石用樹脂組成物は、バインダー樹脂を３〜３０重量％含有することが好ましい。バインダー樹脂の含有量が３重量％未満の場合、該ボンド磁石用樹脂組成物の充分な流動性が得られず良好な成形品を得ることが困難となる。バインダー樹脂の含有量が３０重量％を超える場合、非磁性成分が増加することにより磁気特性が低下するため好ましくない。バインダー樹脂の含有量はより好ましくは３．５〜２０重量％、更により好ましくは４〜１２重量％である。
【００３６】
ボンド磁石用樹脂組成物の磁性粉末の含有割合は６９．９５〜９６．９５重量％が好ましい。６９．９５重量％未満の場合には所要の磁気特性が得られないため好ましくない。９６．９５重量％を越える場合には得られるボンド磁石の機械的強度が低下し、且つ、流動性やリサイクル性といった成形性が極端に低下するため好ましくない。磁性粉末の含有量はより好ましくは８０〜９６．５重量％、更により好ましくは８５〜９６重量％である。
【００３７】
本発明に係るボンド磁石用樹脂組成物は、ヨウ素化合物の含有量がバインダー樹脂に対してヨウ素（Ｉ）として０．０１〜３．５０重量％である。ヨウ素化合物の含有割合が０．１０重量％未満の場合、過酷な環境下で物性特性を維持することが困難である。ヨウ素化合物の含有割合が３．５０重量％を超える場合、流動性及び磁気特性が低下するので好ましくない。バインダー樹脂に対するヨウ素化合物（Ｉ換算）の含有割合は０．０３〜３．４０重量％がより好ましく、更により好ましくは０．０５〜３．３０重量％である。
【００３８】
本発明に係るボンド磁石用樹脂組成物は、ヨウ素化合物と磁性粉末との含有割合（ヨウ素化合物（Ｉとして）／磁性粉末）が０．０１〜０．５重量％が好ましく、より好ましくは０．０３〜０．４５重量％である。
【００３９】
本発明に係るボンド磁石用樹脂組成物は、磁性粉末として前記フェライト粒子粉末を用いた場合の残留磁束密度Ｂｒは、後述する磁性測定方法において２３０ｍＴ（２３００Ｇ）以上が好ましく、より好ましくは２３５ｍＴ（２３５０Ｇ）以上である。保磁力ｉＨｃは１１９〜２７９ｋＡ／ｍ（１５００〜３５００Ｏｅ）が好ましく、より好ましくは１２７〜２５９ｋＡ／ｍ（１６００〜３２５０Ｏｅ）である。最大エネルギー積（ＢＨ）ｍａｘは１０．３ｋＪ／ｍ３（１．３０ＭＧＯｅ）以上が好ましく、より好ましくは１０．７ｋＪ／ｍ３（１．３５ＭＧＯｅ）以上である。
【００４０】
本発明に係るボンド磁石用樹脂組成物は、磁性粉末として前記希土類磁性粉末を用いた場合、残留磁束密度Ｂｒは、後述する磁性測定方法において３００ｍＴ（３０００Ｇ）以上が好ましく、より好ましくは３５０ｍＴ（３５００Ｇ）以上である。保磁力ｉＨｃは６３６〜９５５ｋＡ／ｍ（８０００〜１２０００Ｏｅ）が好ましく、より好ましくは６７６〜９１５ｋＡ／ｍ（８５００〜１１５００Ｏｅ）である。最大エネルギー積（ＢＨ）ｍａｘは１５．９ｋＪ／ｍ３（２．００ＭＧＯｅ）以上が好ましく、より好ましくは１９．９ｋＪ／ｍ３（２．５０ＭＧＯｅ）以上である。
【００４１】
次に、本発明に係るボンド磁石用樹脂組成物の製造法について述べる。
【００４２】
本発明に係るボンド磁石用樹脂組成物は、周知のボンド磁石用樹脂組成物の製造法によって得ることができ、例えば、磁性粉末、バインダー樹脂成分及びヨウ素化合物を均一混合した後、混練押出機などを用いて溶融混練し、混練物を粒状、ペレット状に粉砕または切断することによって得られる。
【００４３】
本発明に係るボンド磁石用樹脂組成物は、バインダー樹脂に対するヨウ素化合物の仕込み組成（ヨウ素化合物／バインダー樹脂）が０．１０〜４．５０重量％が好ましい。ヨウ素化合物の仕込み組成割合が０．１０重量％未満の場合、過酷な環境下で物性特性を維持することが困難である。前記割合が４．５０重量％を超える場合、流動性及び磁気特性が低下するので好ましくない。バインダー樹脂に対するヨウ素化合物の仕込み組成割合は０．１５〜４．３０重量％がより好ましく、更により好ましくは０．２０〜４．００重量％である。
【００４４】
本発明に係るボンド磁石用樹脂組成物は、ヨウ素化合物と磁性粉末との重量割合（ヨウ素化合物／磁性粉末）が０．０１〜０．５０重量％が好ましく、より好ましくは０．０３〜０．４５重量％である。
【００４５】
本発明に係るボンド磁石用樹脂組成物には、成形性向上、耐熱性向上、酸化劣化防止及び防錆効果等を得るために芳香族ポリアミド樹脂以外の樹脂、プラスチック成形用滑剤及び種々の安定剤等を任意に含有させることができる。
【００４６】
滑剤としては、例えば、プロピオン酸、ステアリン酸、リノール酸、オレイン酸、マロン酸、グルタル酸、アジピン酸、マレイン酸及びフマル酸等のカルボキシル飽和／不飽和脂肪酸系、またそれらの化合物として、例えば、ステアリン酸カルシウム、ステアリン酸マグネシウム及びステアリン酸リチウム等の金属石鹸類、ヒドロキジステアリン酸アミド、エチレンビスラウリン酸アミド及びエチレンビスオレイン酸アミド等の脂肪酸アミド類、パラフィンワックスなどのワックス類、ジメチルポリシロキサン、シリコンオイル等のポリシロキサン類、含フッ素オイルなどのフッ素化合物などが挙げられる。
【００４７】
安定剤としては、熱による劣化防止のために、酸化防止剤を添加するのが好ましい。酸化防止剤としては、ヒンダードアミン系安定剤のほか、ペンタエリスリチル−テトラキス［３−（３，５−ジ−ｔ−ブチル−４−ヒドロキシフェニル）プロピオネート］などのヒンダート／レスヒンダートフェノール系、Ｎ，Ｎ’−ビス［３−（３，５−ジ−ｔ−ブチル−４−ヒドロキシフェニル）プロピオニルヒドラジンなどの金属不活性化剤、ホスファイト系、チオエーテル系等の抗酸化剤等が挙げられる。特にヒンダート／レスヒンダートフェノール系とホスファイト系又は金属不活性化剤との併用が効果的である。
【００４８】
酸化防止剤は、樹脂組成物の全量に対して０．１〜１．０ｗｔ％の範囲で含有させることが好ましく、より好ましくは０．２〜０．８ｗｔである。
【００４９】
また、バインダー樹脂中に、必要に応じてステアリン酸亜鉛、ステアリン酸カルシウム等の公知の離型剤を添加することができる。
【００５０】
本発明のボンド磁石用樹脂組成物を用いた成形品を得るための成形方法としては特に制限はなく、ボンド磁石用樹脂組成物の材料特性や成形目的及び用途などに応じて、トランスファー法、射出法、押出法、インフレーション法、カレンダー加工法、Ｔ−ダイ法、吹込み法、真空法、積層法、スプレーアップ法、発砲法、マッチドダイ法、ＳＭＣ法など適宜公知の方法を単独または複数組み合わせて用いることができる。
特に、熱可塑性樹脂を用いたボンド磁石用樹脂組成物においては、工業部品の多くに適用され、連続的で高速かつ大量生産ができる、射出法又は押出法が好ましい。
【実施例】
【００５１】
以下に本発明の代表的な実施の形態を示すが、本願発明はこれらに制限されるものではない。
【００５２】
ボンド磁石用樹脂組成物の磁気特性（残留磁束密度Ｂｒ、保磁力ｉＨｃ、保磁力ｂＨｃ、最大エネルギー積（ＢＨ）ｍａｘ）は、ボンド磁石用樹脂組成物を２５ｍｍΦ、１０．５ｍｍの高さの金型内で溶融状態として、３１８．３ｋＡ／ｍ（４ｋＯｅ）で磁場配向した後、「直流磁化特性自動記録装置３２５７」（横川北辰電気（株）製）を用いて１１１４．１ｋＡ／ｍ（１４ｋＯｅ）の磁界中で測定して求めた。
【００５３】
ヨウ素の含有量は、蛍光Ｘ線装置（理学電機（株）製、ＲＩＸ２１００）を用いて、金属（Ｉ）換算の含有量として求めた。
【００５４】
ボンド磁石組成物のメルトマスフローレイト（ＭＦＲ）は、ＪＩＳ  Ｋ７２１０に準拠して、２７０℃で溶融し、１０ｋｇ荷重で測定して求めた。
【００５５】
熱環境試験は、上記のボンド磁石組成物の成型密度は、ボンド磁石用樹脂組成物を２５ｍｍΦ、１０．５ｍｍの高さの金型内で溶融状態にして成型したコアを「電子比重計ＥＷ−１２０ＳＧ」（（株）安田精機製作所製）で測定して求めた。
【００５６】
ボンド磁石樹組成物を用いた射出成型は、（株）日本製鋼所製の射出成形機Ｊ２０ＭＩＩ型を用いて、全長１７５ｍｍ、全幅１２．５ｍｍ、厚み３．２ｍｍの試験片成形体を得た。この試験片射出成形時の射出圧を記録に留め、射出性の判断とした。
【００５７】
引張強度及び伸びはＡＳＴＭ  Ｄ６３８−９０規格に準じて測定した。（株）日本製鋼所の射出成形機Ｊ２０ＭＩＩ型を用いて試験片を得た後、島津製作所（株）製のコンピュータ計測制御式精密万能試験機ＡＧ−１型を用いて測定した。
【００５８】
熱環境試験用試験片は、上記のボンド磁石組成物の成形体を、１５０℃に設定されたオーブンに７２時間放置した後、上記の強度試験機で測定した。劣化率はそれぞれ下記の計算式に基づいて算出した。
引張強度の劣化率＝熱環境試験後の引張強度／熱環境試験前の引張強度×１００
伸びの劣化率＝熱環境試験後の伸び／熱環境試験前の伸び×１００
【００５９】
実施例１
フェライト粒子粉末８９．０重量部（平均粒子径１．２０μｍ、保磁力２２６ｋＡ／ｍ（２８５０Ｏｅ）、飽和磁化８２２Ａｍ２／ｋｇ（７２ｅｍｕ／ｇ））とフェライト粒子粉末に対して０．５重量％のアミノアルキル系シランカップリング剤を加えて均一になるまで１２０℃で加温混合して、表面処理フェライト粒子粉末を得た。
この表面処理フェライト粒子粉末に、１２ナイロン樹脂  ７．６７重量部、ポリアミド系エラストマー  ２．５６重量部、ヨウ素化合物（ＫＩとＣｕＩの混合物）  ０．０３重量部およびヒンダ−フェノール系酸化防止剤（チバガイギー製  ＩＲＧＡＮＯＸ１０１０）  ０．３重量部加えて、ヘンシェルミキサーで充分に混合してボンド磁石用樹脂組成物の混合物を得た。
【００６０】
得られたボンド磁石用樹脂組成物の混合物を２軸の混練機に定量フィードして、１２ナイロンが溶融する温度において混練して、混練物をストランド状に取り出し、２ｍｍΦ×３ｍｍの大きさのペレット状に切断してボンド磁石用樹脂組成物を得た。
【００６１】
得られたボンド磁石用樹脂組成物の磁気特性、ＭＦＲ、密度を測定した結果を表２に示す。
【００６２】
射出成形で得られた試験片の初期強度および熱環境試験後の強度を測定した結果を表３に示す。
【００６３】
実施例２〜５、比較例１〜２：
１２ナイロン樹脂、ポリアミド系エラストマー、ヨウ素化合物、酸化防止剤の添加量を種々変化させた以外は、前記実施例１と同様にしてボンド磁石用樹脂組成物を作成した。
【００６４】
実施例６
ＮｄＦｅＢ粒子粉末９３．０重量部（平均粒子径７０μｍ、保磁力７４８ｋＡ／ｍ（９．４ＫＯｅ）、残留磁化８７５ｍＴ（８７５０Ｇ））とＮｄＦｅＢ粒子粉末に対して０．５重量％のアミノアルキル系シランカップリング剤を加えて均一になるまで１２０℃で加温混合して、表面処理ＮｄＦｅＢ粒子粉末を得た。
この表面処理ＮｄＦｅＢ粒子粉末に、１２ナイロン樹脂  ３．５４重量部、ポリアミド系エラストマー  ２．３８重量部、ヨウ素化合物（ＫＩとＣｕＩの混合物）  ０．０３重量部およびヒンダ−フェノール系酸化防止剤（チバガイギー製  ＩＲＧＡＮＯＸ１０１０）  ０．６重量部加えて、ヘンシェルミキサーで充分に混合してボンド磁石用樹脂組成物の混合物を得た。
【００６５】
実施例７、比較例３
１２ナイロン樹脂、ポリアミド系エラストマー、ヨウ素化合物、酸化防止剤の添加量を種々変化させた以外は、前記実施例６と同様にしてボンド磁石用樹脂組成物を作成した。
【００６６】
得られたボンド磁石用樹脂組成物及び成形体の特性を表３に示す。
【００６７】
【表１】
2010283301.tif 000002
【００６８】
【表２】
2010283301.tif 000003
【００６９】
【表３】
2010283301.tif 000004
【００７０】
本発明に係るボンド磁石用樹脂組成物は、ヨウ素化合物を含有していない比較例のボンド磁石用樹脂組成物よりも引張強度及び伸びの熱劣化率が１００％以上であり、耐熱性に優れた特性を有することが確認された。なお、比較例２では、試験片成形体を成形することができなかった。
【産業上の利用可能性】
【００７１】
従って、本発明に係るボンド磁石用樹脂組成物を用いれば、高い磁力特性を保ちつつ、より高い強度と靱性を有する成形品が得られるので、ボンド磁石用材料として好適である。